(57)【特許請求の範囲】
【請求項１】
マグネタイトコア粒子が、ＡｌとＦｅの複合酸化鉄層にて被覆され、該複合酸化鉄層の上にＡｌ成分による被覆層を有することを特徴とするマグネタイト粒子。
【請求項２】
上記複合酸化鉄層中のＡｌ成分が、マグネタイト粒子全体に対してＡｌに換算して０. ０５〜２重量％含有され、該複合酸化鉄層の上に被覆されたＡｌ成分がマグネタイト粒子全体に対してＡｌに換算して０．０５〜０．５重量％である請求項１に記載のマグネタイト粒子。
【請求項３】
上記複合酸化鉄層がヘルシナイトを有する請求項１又は２に記載のマグネタイト粒子。
【請求項４】
タップ密度が１．３ｇ／ｃｍ３以下である請求項１〜３のいずれかに記載のマグネタイト粒子。
【請求項５】
１０℃、２０％ＲＨと３５℃、８５％ＲＨの各環境下で４Ｈｒ曝露された後の吸湿率（ｗｔ％）をそれぞれΔＷLL、ΔＷHHとし、比表面積（ｍ2／ｇ）をＡとした時に下記式（１）を満足する請求項１〜４のいずれかに記載のマグネタイト粒子。
（ΔＷHH−ΔＷLL）／Ａ≦０．０５ ・・・・・（１）
【請求項６】
凝集度が４０以下である請求項１〜５のいずれかに記載のマグネタイト粒子。
【請求項７】
付着力が５×１０-5ｄｙｎｅ／ｃｏｎｔａｃｔ以下である請求項１〜６のいずれかに記載のマグネタイト粒子。
【請求項８】
色差計による黒色度（Ｌ）が１８. ５以下、反射率（６０度）が８０以上である請求項１〜７のいずれかに記載のマグネタイト粒子。
【請求項９】
上記複合酸化鉄層中のＡｌ成分が、マグネタイト粒子全体に対してＡｌに換算して０. ３〜２重量％含有され、電気抵抗が１×１０4Ω・ｃｍ以上である請求項１〜８のいずれかに記載のマグネタイト粒子。
【請求項１０】
形状が球状である請求項１〜９のいずれかに記載のマグネタイト粒子。
【請求項１１】
湿式法にて生成したマグネタイトコア粒子を含むスラリーに、水可溶性Ａｌ塩と第一鉄塩とアルカリの水溶液を添加混合し、ｐＨ５〜１２、６０〜９８℃にて酸化し、該マグネタイトコア粒子をＡｌとＦｅの複合酸化鉄層で被覆し、さらに該被覆マグネタイトコア粒子を含むスラリーに水可溶性Ａｌ成分を添加し、ｐＨ３〜１０にてＡｌ成分を被覆することを特徴とするマグネタイト粒子の製造方法。
【発明の詳細な説明】
【０００１】
【発明の属する技術分野】
本発明はマグネタイト粒子及びその製造方法に関し、詳しくはＡｌとＦｅの複合酸化鉄層にてその表面を被覆し、さらにその上にＡｌ成分による被覆層を有することにより、流動性、分散性、ハンドリング性、耐環境性等の諸特性をバランスよく向上させた、特に静電複写磁性トナー用材料粉、静電潜像現像用キャリア用材料粉、塗料用黒色顔料粉等の用途に主に用いられるマグネタイト粒子及びその製造方法に関する。
【０００２】
【従来の技術及び発明が解決しようとする課題】
最近、電子複写機、プリンター等の磁性トナー用材料として、水溶液反応によるマグネタイト粒子が広く利用されている。磁性トナーとしては各種の一般的現像特性が要求されるが、近年、電子写真技術の発達により、特にデジタル技術を用いた複写機、プリンターが急速に発達し、要求特性がより高度なものになってきた。
【０００３】
すなわち、従来の文字以外にもグラフィックや写真等の出力も要求されており、複写機、プリンターの中には１インチ当たり１２００ドット以上の能力のものも現れ、感光体上の潜像はより緻密になってきている。そのため、現像での細線再現性の高さ、各環境下でも問題なく使用できること等が強く要求されている。
【０００４】
例えば特開平５−７１８０１号公報には磁性トナーについて開示され、磁性粉として抵抗が高く、流動性の良いものが望まれるとされている。また、特開平８−１０１５２９号公報には磁性トナーについて開示され、流動性の良いもの、抵抗の高くないものが望まれるとされている。それは、低湿下におけるトナーの帯電過剰を防止するためである。また、低湿下におけるカブリを防止するために残留磁化や保磁力の高めのものを使用している。特開平７−２３９５７１号公報においても、上記同様に磁性粉の耐環境性、特に高温高湿下における問題点があることを指摘している。さらに、特開平３−１１６０号公報の磁性トナーについて開示されている記載において、多様な環境下において満足させるには、高抵抗化や低吸湿が必要となる旨が記載されている。
【０００５】
特開平８−６３０３号公報の樹脂被覆キャリアについて開示されている記載において、キャリアコアに求められるものは抵抗に関しては１０10〜１０12Ω・ｃｍであると記載されている。つまり、キャリアコアとして使用される磁性粉の抵抗値が高いことが要求されている。特開平８−７６５１９号公報の樹脂被覆キャリアについて開示においては、混練機にて総量の約９０重量％前後のマグネタイト粒子を使用して樹脂被覆キャリアが製造されることが示されている。つまり非常に分散しやすい磁性粉が必要であることが伺える。
【０００６】
つまり、これらの要求を満足させるためには、通常磁性粉に要求される特性のみならず、流動性、ハンドリング性、分散性、耐環境性に優れ、抵抗が任意に調整できる磁性粉を提供する必要があり、例えば次のような提案がなされている。
【０００７】
先ず、特開平５−２８６７２３号公報には、多面体マグネタイトを生成させた後、Ｓｉ、Ａｌ化合物と塩化第二鉄の共沈による表面処理したマグネタイト粒子について開示されている。これにより、耐熱性が改善されるものの剥離の可能性があり、環境変化に対する吸湿安定性、ハンドリング性において不充分である。次に、特開平７−１１０５９８号公報には、粒子内部にＳｉを含有させ、その表面にシリカやアルミの共沈物で処理したマグネタイト粒子について開示されている。これにより、繰り返し測定の時に帯電安定性に優れたマグネタイト粒子が得られるものの、環境変化に対する吸湿安定性、流動性、ハンドリング性、抵抗制御については不充分である。また、特開平７−２４０３０６号公報には、粒子内部にＳｉを含有させ、その表面にシリカやアルミナの共沈物で処理し、さらに非磁性粒子を固着させたマグネタイト粒子について開示されている。これにより、繰り返し測定の時に帯電安定性に優れ、流動性、初期分散性に優れているものの、非磁性粒子を固着させるためにはコストがかかる上、剥離の可能性、均一かつ完全な表面処理は困難である上に、環境変化に対する吸湿安定性に対し不充分であり、黒色度の低下を招くことになる。
【０００８】
ここでいう環境変化に対する吸湿安定性とは、一般に酸化鉄粒子の比表面積が大きいと空気と接触する面積が大きく吸湿率は比例して大きくなる。よって、同じ面積当たりに吸湿する量が低温低湿、高温高湿において変化が少ないもののことをいう。
【０００９】
特開平８−１３３７４５号公報には、下層にＺｎx Ｆｅ2+y Ｏ z、上層にＳｉ、Ａｌ、 Ｔｉの共沈物で表面処理されたマグネタイト粒子について開示されている。これにより、耐熱性と着色力に優れ、帯電量が制御されるものの、流動性、ハンドリング性、環境変化に対する吸湿安定性、抵抗制御に対し不充分である。
【００１０】
特開平１０−１８２１６３号公報には、Ｓｉを含んだ金平糖状のマグネタイト粒子の表面にＡｌを被着させたマグネタイト粒子について開示されている。これにより、トナー粒子からの脱落がなく、流動性に優れたマグネタイト粒子が得られるものの、トナー粒子から露出した粒子の凹凸により、ドラムの表面に傷をつけ寿命を短くする恐れがあり、また環境変化に対する吸湿安定性において不充分である。
【００１１】
つまり、従来の技術においては、通常磁性粉に要求される特性はもとより、流動性、分散性、ハンドリング性、耐環境性に優れ、用途に応じた抵抗の調整可能な酸化鉄粒子、特にマグネタイト粒子は未だ提供されていない。
【００１２】
また、酸化鉄粒子に求められる要求特性としては、前記の要求特性を満たしつつ輸送時における振動等による粉体のしまりが小さいこともまた重要である。
【００１３】
振動による酸化鉄粒子のしまりを抑制するためには、充填密度、すなわちタップ密度が低ければ粉体の取り扱い性は良好である。従来技術による酸化鉄粒子においては、流動性が不充分であり、これまでにも種々の改良がなされているが、運搬時や取り扱い時の振動により充填密度が上がり、取り扱い性（移送時及び作業性の負荷）が悪くなる。また樹脂との混合時に比重差による混合ムラが発生する恐れもある。
【００１４】
以上のことから、本発明の目的は、流動性、分散性、ハンドリング性、環境変化に対する吸湿安定性等に優れ、輸送時における振動等による粉体のしまりを防止し、かつ抵抗を任意に調整できるマグネタイト粒子及びその製造方法を提供することにある。
【００１５】
【課題を解決するための手段】
本発明者等は検討の結果、マグネタイトコア粒子の表面を、ＡｌとＦｅの複合酸化物層にて被覆した後に、Ａｌ成分を被覆することにより上記目的が達成し得ることを知見した。
【００１６】
本発明は、上記知見に基づきなされたもので、マグネタイトコア粒子が、ＡｌとＦｅの複合酸化鉄層にて被覆され、該複合酸化鉄層の上にＡｌ成分による被覆層を有することを特徴とするマグネタイト粒子を提供するものである。
【００１７】
また、本発明のマグネタイト粒子の好ましい製造方法として、本発明は、湿式法にて生成したマグネタイトコア粒子を含むスラリーに、水可溶性Ａｌ塩と第一鉄塩とアルカリの水溶液を添加混合し、ｐＨ５〜１２、６０〜９８℃にて酸化し、該マグネタイトコア粒子をＡｌとＦｅの複合酸化鉄層で被覆し、さらに該被覆マグネタイトコア粒子を含むスラリーに水可溶性Ａｌ成分を添加し、ｐH３〜１０にてＡｌ成分を被覆することを特徴とするマグネタイト粒子の製造方法を提供するものである。
【００１８】
【発明の実施の形態】
以下、本発明の実施の形態を説明する。本発明でいうマグネタイト粒子とは、好ましくはマグネタイトを主成分とするものであり、Ｓｉ、Ａｌ等の各種の有効元素を含有するものも包含される。マグネタイト粒子という時には、その内容によって個々の粒子又はその集合のいずれも意味する。
【００１９】
本発明のマグネタイト粒子は、まずＡｌとＦｅの複合酸化鉄層による被覆層を有するものである。芯材（コア材）となるマグネタイトコア粒子は、通常は湿式法で製造されるものであるが、乾式法で製造されたものでもよい。また、このマグネタイトコア粒子中には、上記のように、Ｓｉ、Ａｌ等の各種の有効元素を含有していてもよい。
【００２０】
公知技術としては、マグネタイト粒子中にＡｌを含有させることによって、黒色度を上げ、かつ磁化値を小さくさせることが特開平７−１０１７３１号公報や特開平７−２７７７３８号公報に記載されているが、このものは表面にＡｌと鉄の複合酸化物層を形成するものではない。
【００２１】
また、マグネタイトコア粒子の表面に、Ａｌの中和処理を行ったものでは、そのＡｌ自体に吸湿性がある上に、流動性、抵抗、ハンドリング等の諸特性が得られない。また、マグネタイトコア粒子の表面をＦｅ成分のみで中和及び酸化することは表面を何ら被覆しないマグネタイト粒子そのものを製造するに過ぎず、要求される諸特性が得られない。
【００２２】
複合酸化鉄層中のＡｌ成分は、マグネタイト粒子全体に対してＡｌに換算して０. ０５〜２重量％含有されることが望ましい。Ａｌの含有量が０. ０５重量％未満の場合には目的とする効果が少なく、２重量％を超えるとマグネタイト粒子に通常要求される磁気特性の低下を招く。飽和磁化（測定磁場１０ｋＯｅ）は７０ｅｍｕ／ｇ以上が好ましく、さらには７５ｅｍｕ／ｇ以上が好ましい。複合酸化鉄層を形成するＡｌとＦｅのモル比は、好ましくはＡｌ：Ｆｅ＝１: １００〜１００: １、さらに好ましくは５：１００〜７５：２５である。
【００２３】
さらに、本発明においてはＡｌとＦｅの複合酸化鉄層にて被覆された後に、Ａｌ成分を被覆することによって、更なる粉体の流動性や分散性の向上が達成できる。この複合酸化鉄層のさらに上層の設ける被覆層中に含まれるＡｌ成分の被覆量としては、望ましくは酸化鉄粒子全体に対してＡｌに換算して０．０５〜０．５重量％である。好ましくはこの値の範囲が、０．０５〜０．４重量％、さらに好ましくは０．１〜０．３重量％である。Ａｌ成分が酸化鉄重量全体に対してＡｌに換算して０．０５重量％未満の場合、Ａｌ成分によるタップ嵩密度を小さくする改善効果が得られにくく、また０．５重量％を超える場合には、Ａｌ成分が粒子表面に過多となり、前述の環境依存性が高くなってしまうので好ましくない。また、粒子表面へのＡｌ中和処理のみでは、酸化鉄粒子粉末の流動性やハンドリング性等の諸特性の改善は得られないが、本発明ではＡｌとＦｅによる複合酸化鉄被覆による酸化鉄粒子の改善効果を付与した上で、さらにＡｌ成分を被覆することにより、粉体特性の更なる改善が達成することができた。
【００２４】
また、ＡｌとＦｅとの複合酸化鉄層のＡｌ成分及び該複合酸化鉄層の上に被覆したＡｌ成分の、Ａｌ元素についての合計量は、酸化鉄重量に対して好ましくは０．１〜２．５重量％であり、飽和磁化値を高く維持する目的のためには、Ａｌ使用合計量は好ましい範囲の中で少ない方がより好ましい。
【００２５】
この複合酸化鉄層にはヘルシナイトを含有することが望ましい。ヘルシナイトを含有することによりマグネタイト粒子の色味が黒味を帯びる。その作用は不明であるが、本発明者等がＡｌとＦｅについて種々検討した際に、Ｆｅのみで製造したマグネタイト粒子に対し、ＡｌとＦｅで製造したマグネタイト粒子の色が黒いことを発見した。条件は、第一鉄塩の水溶液（Ｆｅ濃度；０．２８ｍｏｌ／ｌを１０リットル）、水可溶性Ａｌ塩の水溶液（Ａｌ：Ｆｅのモル比＝１５：１００）とアルカリ溶液を混合し、ｐＨ１２、総液量２０リットルとし、８０℃で１００リットル／ｍｉｎのエアーで反応し、反応終了後、常法の濾過、洗浄、乾燥してサンプルを得た。その時のＸ線分析結果を図１に示す。図１に示されるように通常のマグネタイトでは得られないヘルシナイトのピークが見られる。つまり、表面層の改質にＡｌとＦｅの複合酸化鉄を使用することにより、表面改質時に黒みを劣化させることなく、さらに黒みを付与しているのではないかと推測される。
【００２６】
本発明のマグネタイト粒子は、タップ嵩密度が１．３ｇ／ｃｍ３以下であることが望ましい。タップ密度が大きいと、粉体の輸送時などにおける振動等によって、粉体が過剰にしまり、粉体の使用時においてしまった状態の粉体をほぐさなければならないといった不都合が生じやすくなる。Ａｌ成分を使用した被覆処理を行っている公知文献等によると、表面処理をすることによって、粉体の流動性が良くなることや、タップ嵩密度が高く、つまり圧縮度の高い粉体ほど流動性に優れているといった技術が開示されている。しかし、このような手法ではタップ嵩密度が高いことで、粉体が使用時にほぐしにくく、分散性が劣ったものになりやすい。タップ嵩密度のより好ましい範囲としては１．２ｇ／ｃｍ３以下である。
【００２７】
本発明のマグネタイト粒子は、１０℃、２０％ＲＨと３５℃、８５％ＲＨの各環境下で曝露された後の各吸湿率と比表面積とが下記（１）式を満足することが望ましい。マシンあるいはトナーが使用される環境は様々であり、低温低湿から高温高湿のあらゆる環境下においても同様の性能を出すことが要求される。磁性粉は、一成分のトナーにおいて４０〜５０重量％、二成分の樹脂被覆キャリアにおいて約９０重量％前後もそれぞれ含有される。よって、トナー及びキャリアにおいて磁性粉は露出しており、この磁性粉自身の吸湿変化が環境の変化に対し下記式（１）を超えるとトナー及びキャリアの帯電性、流動性等の環境安定性が損なわれる恐れがある。
（ΔＷHH−ΔＷLL）／Ａ≦０．０５  ・・・・・  （１）
ΔＷHH；３５℃、８５％での吸湿率（ｗｔ％）
ΔＷLL；１０℃、２０％での吸湿率（ｗｔ％）
Ａ  ；比表面積（ｍ2 ／ｇ）
【００２８】
本発明のマグネタイト粒子は、凝集度が４０以下であることが望ましい。磁性粉体の流動性が悪い、すなわち凝集度が４０を超えると取り扱い性、樹脂への混合性、トナー製造設備への供給安定性が悪く、ひいてはトナー自身の流動性に影響を及ぼす恐れがある。
【００２９】
本発明のマグネタイト粒子は、付着力が５×１０-5ｄｙｎｅ／ｃｏｎｔａｃｔ以下であることが望ましい。付着力がこれを超えると粉体同士の付着が強く、トナー製造時の粉体取り扱いのハンドリング性、つまり粉体同士が付着することによる搬送設備の負荷、及びトナー製造時の樹脂と磁性体の混合状態は悪くなり、分散性に劣るものとなる。
【００３０】
本発明のマグネタイト粒子は、色差計による黒色度（Ｌ）が１８. ５以下、反射率（６０度）が８０以上であることが望ましい。Ｌ値は高いと黒みが低下し、反射率は高いと樹脂への分散性が良好となる。粉体として樹脂への分散性がよく、黒色度も凝集体ではなく、分散した上で、黒色度の高いものが顔料として最も適している。近年のトナー小径化に伴い、高解像度の上での黒色のためには、使用される磁性体にも高い黒色度が要求される。
【００３１】
本発明のマグネタイト粒子は、複合酸化鉄層中のＡｌ成分が、マグネタイト粒子全体に対してＡｌに換算して０. ３〜２重量％含有され、電気抵抗が１×１０4 Ω・ｃｍ以上であることが望ましい。Ａｌ成分が０. ３重量％未満の場合、電気抵抗は１×１０4 Ω・ｃｍ未満となり、抵抗が高いことが望まれるトナーについてはＡｌを０. ３重量％以上にする必要がある。Ａｌ成分が２重量％を超えると飽和磁化が低下し望ましくない。
【００３２】
本発明のマグネタイト粒子は、まずＡｌとＦｅの複合酸化鉄層にて被覆されることにより、Ａｌ等の化合物が単体で表面に存在するのではなく、複合酸化鉄層中に存在し、しかも粒子表面層に制御されたことにより、Ａｌ等の化合物が単体で表面に存在することによる吸湿が抑えられ、また、層内に存在するＡｌ成分が適度の水分を安定的に保有することにより、外部の環境変化に対する応答が少ないため、上記目的が達成されるものと推測される。
【００３３】
また、複合酸化物層中にＡｌが存在するため、ヘルシナイトの存在により、粉体そのものの黒色度、適度なＡｌが表面層に制御されているため、樹脂へのなじみ、複合酸化鉄内部でのＦｅの価数変化の抑制が抑えられ、少量にて高抵抗、表面層の磁気凝集が抑えられたことによる個々粉体の付着力が低下し、また分散が良好なものを得ることが可能となるのではないかと推測される。
【００３４】
次に、本発明のマグネタイト粒子の好適な製造方法について述べる。
本発明の酸化鉄粒子の製造方法は、マグネタイトコア粒子を湿式法にて生成したスラリーに水可溶性Ａｌ塩と第一鉄塩とアルカリの水溶液を添加混合し、ｐＨ５〜１２、６０〜９８℃にて酸化し、該コア粒子をＡｌとＦｅの複合酸化鉄層で被覆した後に、さらに該複合酸化鉄層で被覆したスラリーに水可溶性Ａｌ成分を添加しｐH３〜１０にてＡｌ成分を被覆することを特徴とする。
【００３５】
この際に使用されるマグネタイトコア粒子は、その形状が八面体、六面体、球形等であり、何ら限定されるものではない。水可溶性Ａｌ塩としては硫酸アルミニウム、アルミン酸ナトリウム、硝酸アルミニウム等が挙げられる。第一鉄塩としては硫酸鉄、塩化鉄等が挙げられる。アルカリとしては水酸化ナトリウム、炭酸ナトリウム、水酸化カリウム等が用いられる。
【００３６】
複合酸化鉄被覆の際、溶液のｐＨは５〜１２であり、ｐＨが５未満だと、酸化する工程において反応スピードが遅く工業的ではなく、ｐＨ１２を超えるとコストがかかり、経済的ではない。また、溶液の温度は６０〜９８℃であり、温度が６０℃未満だとＦｅＯＯＨ等が混在し、色味、飽和磁化、粒子の均一性等の問題点が生じる。温度が９８℃超では工業的ではない。酸化する方法としては、酸素を含有するガスを送入すればよく、経済的にも好ましくは空気を使用する。また、液体の酸化剤を使用してもよい。
【００３７】
また、Ａｌ成分の被覆の際、溶液のｐＨは３〜１０であり、ｐＨが３未満だと、被覆形成が進行しにくく、ｐＨ１０を超えるとコストがかかり、経済的ではない。
【００３８】
【実施例】
以下、実施例等に基づいて本発明を具体的に説明する。
【００３９】
〔実施例１〕
表１に示されるように、Ｆｅ2+２. ０ｍｏｌ／ｌを含む硫酸第一鉄水溶液５０リットルと４. ０ｍｏｌ／ｌの水酸化ナトリウム水溶液４５リットルとを混合撹拌した。この時のｐＨは６. ５であった。そのスラリーを８５℃に維持しながら３０リットル／ｍｉｎの空気を吹き込み反応を終了させた（マグネタイトコア粒子の製造）。
【００４０】
このスラリーにＡｌ濃度１．０ｍｏｌ／ｌの硫酸アルミニウム水溶液を３リットルとＦｅ2+濃度１．２ｍｏｌ／ｌの硫酸第一鉄水溶液５リットルと水酸化ナトリウム水溶液とを混合し、ｐＨ８．５に調整した。スラリー温度は８０℃であった。次いで３０リットル／ｍｉｎの空気を吹き込み再度酸化し反応を終了させた（Ａｌ＋Ｆｅ複合酸化鉄層の被覆）。
【００４１】
さらに、このスラリーにＡｌ濃度１．０ｍｏｌ／ｌの硫酸アルミニウム水溶液１．０リットルを添加し、ｐＨを７．５に調整した。（Ａｌ成分の被覆）
【００４２】
得られた生成粒子を通常の濾過洗浄、乾燥、粉砕工程により処理し、マグネタイト粒子を得た。
【００４３】
こうして得られたマグネタイト粒子を、下記に示す方法にて、Ａｌ含有量、比表面積、磁気特性（飽和磁化）、各環境下において得られた吸湿率、面積当たりの吸湿率変化、凝集度、付着力、黒色度、反射率、電気抵抗、タップ密度について評価した。これらの結果を、粒子形状と共に表２に示す。
【００４４】
＜測定方法＞
（１）各被覆工程でのＡｌ含有量分析
各被覆工程でのＡｌ含有量分析は、Ａｌ＋Ｆｅ複合酸化鉄層被覆をしたサンプルと、さらにＡｌ成分の被覆を行ったサンプルについて、それぞれのサンプルを溶解し、ＩＣＰにて測定した。
（２）比表面積
島津−マイクロメリティックス製２２００型ＢＥＴ計にて測定した。
（３）磁気特性
東英工業製振動試料型磁力計ＶＳＭ−Ｐ  ７にて測定した。
（４）各環境下での吸湿率
乾燥機で１０５℃、１ｈｒにて予め乾燥（乾燥重量Ｗ１）させ、環境室内に１０℃、２０％ＲＨと３５℃、８５％ＲＨの環境下に各々４時間曝露し（吸湿後の重量Ｗ２）、各々の重量測定を以下の式にて吸湿率（重量％) を算出した（ΔＷLL；１０℃、２０％、ΔＷHH；３５℃、８５％）。
ΔＷ：吸湿率（重量％) ＝〔（Ｗ２−Ｗ１）／Ｗ１〕×１００
また、面積当たりの吸湿率変化は、以下の式にて表される。
（ΔＷHH−ΔＷLL）／Ａ（比表面積）
（５）凝集度
Ｈｏｓｏｋａｗａ  Ｍｉｃｒｏｎ製「Ｐｏｗｄｅｒ  Ｔｅｓｔｅｒ  ＴｙｐｅＰＴ−Ｅ」（商品名）を用いて、振動時間６５ｓｅｃにて測定した。測定結果を所定の計算式にて凝集度を求めた。
（６）付着力
島津粉体付着力測定装置（ＥＢ−３３００ＣＨ）を用いて、試料をセル内に容器の縁いっぱいに入れる（粉重量を測定）。セル内の切断面より１ｃｍ上まで、プレス後、上記測定器により測定し、所定の計算式にて算出した（比重は５．２、粒径はＳＥＭ写真におけるフェレ径の個数平均値を使用）。
（７）黒色度、反射率
スチレンアクリル系樹脂（ＴＢ−１０００Ｆ）をトルエン（樹脂：トルエン＝１: ２）にて溶解した液を６０ｇ、試料１０ｇ、直径１ｍｍのガラスビーズ９０ｇを内容積１４０ｍｌのビンに入れ、蓋をした後、ペイントシェーカー（トウヨウセイキ社製）にて３０分混合した。これをガラス板上に４ｍｉｌのアプリケーターを用いて塗布し、乾燥後、色差計にて黒色度、ムラカミ式ＧＬＯＳＳ  ＭＥＴＥＲ（ＧＭ−３Ｍ）にて６０度の反射率を測定した。
（８）電気抵抗
試料１０ｇをホルダーに入れ６００ｋｇ／ｃｍ2 の圧力を加えて２５ｍｍφの錠剤型に成形後、電極を取り付け１５０ｋｇ／ｃｍ2 の加圧状態で測定する。測定に使用した試料の厚さ、及び断面積と抵抗値から算出して、マグネタイト粒子の電気抵抗値を求めた。
（９）タップ密度
ＪＩＳ  Ｋ５１０１（顔料評価方法）の見かけ密度測定法のタップ法に準じて測定した。
【００４５】
〔実施例２〜８〕マグネタイトコア粒子製造の反応条件、表面の複合酸化鉄層の被覆条件を変えた以外は、実施例１と同様にマグネタイト粒子を製造した。このマグネタイト粒子の製造条件を表１に示す。また、実施例１と同様に各種性状及び特性を評価した結果を表２に示す。
【００４６】
〔比較例１〕
被覆処理を全く行わなかった以外は、実施例１と同様な方法でマグネタイト粒子を製造した。このマグネタイト粒子の製造条件を表１に示す。また、実施例１と同様に各種性状及び特性を評価した結果を表２に示す。
【００４７】
〔比較例２〕
Ａｌ被覆処理を行わなかった以外は、実施例１と同様な方法でマグネタイト粒子を製造した。このマグネタイト粒子の製造条件を表１に示す。また、実施例１と同様に各種性状及び特性を評価した結果を表２に示す。
【００４８】
〔比較例３〕
複合酸化鉄被覆処理を行わず、Ａｌ被覆処理の際のｐＨを８．０とした以外は、実施例１と同様な方法でマグネタイト粒子を製造した。このマグネタイト粒子の製造条件を表１に示す。また、実施例１と同様に各種性状及び特性を評価した結果を表２に示す。
【００４９】
【表１】
0003691302.tif 000002
【００５０】
【表２】
0003691302.tif 000003
【００５１】
表２から明らかなように、本発明のマグネタイト粒子は、飽和磁化を大きく劣化させることなく、各環境下における面積当たりの吸湿率変化が安定であり、流動性、ハンドリング性、分散性、黒色度に優れ、タップ密度が低く、かつ高抵抗化が可能であった。
【００５３】
比較例１はＡｌ＋Ｆｅによる複合酸化鉄層の被覆処理がなされていないため、高い飽和磁化を有するが、各環境下における面積当たりの吸湿率変化、流動性、分散性、黒色度、タップ密度全てに劣り、電気抵抗も低かった。
【００５４】
比較例２のようにＡｌ＋Ｆｅのみの複合酸化鉄層の被覆をしたものは、各環境下における面積当たりの吸湿率変化は改善されているものの、タップ密度が高く、粉体のしまりの面で劣ったものであった。
【００５５】
比較例３のようにＡｌ中和処理のみを行ったものは、比表面積あたりの吸湿率変化が大きい上、黒色度、分散性、粉体のしまりの面で劣り、電気抵抗も低かった。
【００５６】
【発明の効果】
以上説明したように、本発明のマグネタイト粒子は、マグネタイトコア粒子にＡｌとＦｅの複合酸化鉄層にて被覆し、その後Ａｌ成分にて被覆することにより、通常磁性粉に要求される特性はもとより、流動性、分散性、ハンドリング性、環境変化に対する吸湿安定性に優れ、タップ密度が低いことにより粉体のしまりが小さく、かつ抵抗を任意に調整可能であることから、静電複写磁性トナー用材料粉、静電潜像現像用キャリア用材料粉、塗料用黒色顔料粉等の用途に好適である。
【図面の簡単な説明】
【図１】図１は、コア粒子なしにＡｌ＋Ｆｅの複合酸化鉄層の処理方法のみで作成し得られた粒子のＸ線分析図である。
【図１】
0003691302.tif 000004